СЛОЖНЫЙ ОКСИД, СПОСОБ ЕГО ПОЛУЧЕНИЯ И КАТАЛИЗАТОР ДЛЯ ОЧИСТКИ ОТРАБОТАВШЕГО ГАЗА

1. Сложный оксид, содержащий
60-98 мас.% оксидов церия и по меньшей мере одного элемента, выбранного из группы, состоящей из редкоземельных металлов, отличных от церия, и включающей иттрий, цирконий и кремний из расчета от 85:15 до 100:0 по массе;
1-20 мас.% оксида щелочно-земельного металла и
2
3
1-20 мас.% AlO,
2
3
2
где после прокаливания при 800°С в течение 2 ч указанный сложный оксид имеет удельную площадь поверхности не меньше 4 0 м/г, при измерении с помощью метода BET, не содержит фазу АЕСеО (где АЕ обозначает элемент - щелочно-земельный металл), и имеет размер кристаллита CeO в плоскости (111) не больше 15 нм, как определено при помощи рентгеновской дифракции.
2. Сложный оксид по п. 1, где указанным элементом щелочно-земельным металлом является барий.
3. Сложный оксид по п. 1 или 2, где содержание оксида щелочноземельного металла составляет 1-15 масс. %.
2
4. Сложный оксид по п. 1 или 2, где указанный сложный оксид обладает удельной площадью поверхности не меньше 50 м/г при измерении с помощью метода BET после прокаливания при 800°С в течение 2 ч.
5. Сложный оксид по п. 1 или 2, в котором указанным элементом - редкоземельным металлом является лантан, празеодим, неодим, самарий, европий, гадолиний, тербий, диспрозий, гольмий, эрбий, тулий, иттербий, лютеций или смесь двух или более указанных элементов.
6. Способ получения сложного оксида, включающий стадии:
(A) получения раствора церия, в котором не менее 90 мол. % ионов церия являются четырехвалентными,
(B) нагревания указанного раствора церия, полученного на стадии (А), до температуры не ниже 60°С и выдерживания его при этой температуре для получения суспензии церия,
(C) добавления по меньшей мере предшественников оксида щелочно-земельного металла и оксида алюминия к указанной суспензии церия, полученной на стадии (В), для получения суспензии,
(D) нагревания до температуры не ниже 100°С суспензии, полученной на стадии (С), и выдерживания ее при этой температуре,
(E) добавления первого осадителя к указанной суспензии, полученной на стадии (D), для осаждения элементов, кроме указанного элемента - щелочно-земельного металла,
(F) добавления второго осадителя для получения осадка, содержащего указанный элемент - щелочно-земельный металл, и
(G) прокаливания указанного осадка, полученного на стадии (F).
7. Способ по п. 6, отличающийся тем, что на стадии (С) предшественник оксида по меньшей мере одного элемента, выбранного из группы, состоящей из элементов - редкоземельных металлов, отличных от церия, и включающей иттрий, цирконий и кремний, дополнительно добавляют к указанной суспензии церия, полученной на этапе (В).
8. Способ по п. 6 или 7, отличающийся тем, что указанный предшественник оксида щелочно-земельного металла включает предшественник оксида бария.
9. Катализатор для очистки отработавшего газа, содержащий сложный оксид по любому из пп. 1-5.